(57)【要約】      （修正有）【課題】電子供与体（ドナー）あるいは電子受容体（アクセプタ）として優れた特性を示す光電変換材料の提供。【解決手段】下記式（１）で代表される化合物を構成単位とするポリフェニレンをさらに反応させてポリマー（グラフェン）とする。該ポリマーがドナー（光電変換材料）として作用する。アクセプタは、例えば、フェニルＣ61酪酸メチルエステル（ＰＣＢＭ）である。2015030804.tif 000047［Ｒ１〜Ｒ８は、それぞれ独立に、水素、アルキル基及びアルコキシ基のいずれかである。］但し、該ポリマーは電子受容体として用いることも可能である。【選択図】図１
2015030804.tif 000002
【特許請求の範囲】
【請求項１】
電子を供与する電子供与体あるいは電子を受容する電子受容体として機能する光電変換材料であって、
一般式（１）〜（３）で表される化合物の少なくともいずれか１つを構成単位とするポリフェニレンがさらに反応したポリマーからなることを特徴とする光電変換材料。
【化１】
2015030804.tif 000033
【化２】
2015030804.tif 000034
【化３】
2015030804.tif 000035
ただし、一般式（１）〜（３）中のＲ１〜Ｒ８は、それぞれ独立に、水素、アルキル基又はアルコキシ基のいずれかである。
【請求項２】
請求項１記載の光電変換材料において、
一般式（１）〜（３）中のＲ１〜Ｒ８は、炭素数が１〜２０個のアルコキシ基であることを特徴とする光電変換材料。
【請求項３】
請求項１又は２記載の光電変換材料において、
前記ポリマーは、一般式（４）〜（７）で表されるグラフェンの少なくともいずれか１つを構成単位とすることを特徴とする光電変換材料。
【化４】
2015030804.tif 000036
【化５】
2015030804.tif 000037
【化６】
2015030804.tif 000038
【化７】
2015030804.tif 000039
ただし、一般式（４）〜（７）中のＲ１〜Ｒ８は、それぞれ独立に、水素、アルキル基又はアルコキシ基のいずれかである。
【請求項４】
請求項１〜３のいずれか１項に記載の光電変換材料において、
前記ポリマーの重合度が２〜１５０であることを特徴とする光電変換材料。
【請求項５】
請求項４記載の光電変換材料において、
前記ポリマーの分子量が１９００〜５０００００であることを特徴とする光電変換材料。
【請求項６】
電子を供与する電子供与体あるいは電子を受容する電子受容体として機能する光電変換材料を製造する方法であって、
フェニレン誘導体を重合して、一般式（１）〜（３）で表される化合物の少なくともいずれか１つを構成単位とするポリフェニレンを生成する工程と、
前記ポリフェニレンを反応させて、光電変換材料であるポリマーを生成する工程と、
を有することを特徴とする光電変換材料の製造方法。
【化８】
2015030804.tif 000040
【化９】
2015030804.tif 000041
【化１０】
2015030804.tif 000042
ただし、一般式（１）〜（３）中のＲ１〜Ｒ８は、それぞれ独立に、水素、アルキル基又はアルコキシ基のいずれかである。
【請求項７】
請求項６記載の光電変換材料の製造方法において、
一般式（１）〜（３）中のＲ１〜Ｒ８は、炭素数が１〜２０個のアルコキシ基であることを特徴とする光電変換材料の製造方法。
【請求項８】
請求項６又は７記載の製造方法において、
前記ポリマーとして、一般式（４）〜（７）で表されるグラフェンの少なくともいずれか１つを構成単位とするものを生成することを特徴とする光電変換材料の製造方法。
【化１１】
2015030804.tif 000043
【化１２】
2015030804.tif 000044
【化１３】
2015030804.tif 000045
【化１４】
2015030804.tif 000046
ただし、一般式（４）〜（７）中のＲ１〜Ｒ８は、それぞれ独立に、水素、アルキル基又はアルコキシ基のいずれかである。
【請求項９】
請求項６〜８のいずれか１項に記載の製造方法において、
前記ポリマーを、重合度が２〜１５０であるものとして得ることを特徴とする光電変換材料の製造方法。
【請求項１０】
請求項１〜５のいずれか１項に記載の光電変換材料を用いた有機薄膜太陽電池であって、
前記光電変換材料を電子供与体として含む光電変換層を具備することを特徴とする有機薄膜太陽電池。
【請求項１１】
請求項１０記載の有機薄膜太陽電池において、
前記電子供与体と、該電子供与体から供与された電子を受容する電子受容体とが混在する光電変換層を具備するバルクへテロ接合構造をなすことを特徴とする有機薄膜太陽電池。
【発明の詳細な説明】
【技術分野】
【０００１】
本発明は、縮合芳香環を構成単位とするポリマーからなる光電変換材料及びその製造方法と、該光電変換材料を用いた有機薄膜太陽電池に関する。
【背景技術】
【０００２】
ロールツーロール法等のコストが低廉なプロセスによって作製することが容易な太陽電池として、有機材料を用いた有機薄膜太陽電池が着目されている。この種の有機薄膜太陽電池として、バルクヘテロ接合型有機薄膜太陽電池（以下、「ＢＨＪ太陽電池」ともいう）が知られている。
【０００３】
ＢＨＪ太陽電池は、電子供与体（ドナー）として作用する光電変換材料からなるドナードメインと、電子受容体（アクセプタ）として作用する光電変換材料からなるアクセプタドメインとが混在し、光を電気に変換する機能を営む光電変換層を具備する。具体的には、該光電変換層は正極及び負極に介装されており、正極を介して太陽光が光電変換層に入射し、励起子が発生する。
【０００４】
この励起子は、ドナードメインとアクセプタドメインとの界面に到達すると、電子と正孔に分離する。この中、電子は、アクセプタドメイン内を移動して負極に到達する。一方、正孔は、ドナードメイン内を移動し、正極に到達する。これら正孔及び電子は、負極及び正極に電気的に接続された外部回路を付勢する電気エネルギーとなる。
【０００５】
以上のような機能を営む光電変換層における光電変換材料、すなわち、ドナー及びアクセプタの代表的な例としては、特許文献１に示されるように、ポリ３−ヘキシルチオフェン（Ｐ３ＨＴ、図７参照）、フェニルＣ61酪酸メチルエステル（ＰＣＢＭ、図８参照）がそれぞれ挙げられる。
【０００６】
ここで、Ｐ３ＨＴ、ＰＣＢＭの各々の最高被占軌道（ＨＯＭＯ）及び最低空軌道（ＬＵＭＯ）のエネルギー準位は、図９に示すようになる。上記のようにして光電変換層に光が入射すると、先ず、ドナーであるＰ３ＨＴのＨＯＭＯからＬＵＭＯへ電子が遷移する。すなわち、Ｐ３ＨＴのＨＯＭＯとＬＵＭＯとのエネルギー準位差がバンドギャップ（Ｅｇ）に対応する。
【０００７】
Ｐ３ＨＴのＬＵＭＯに遷移した電子は、次に、アクセプタであるＰＣＢＭのＬＵＭＯに電子移動することで電子と正孔が発生する。すなわち、Ｐ３ＨＴとＰＣＢＭのＬＵＭＯ同士のエネルギー準位差によってエネルギーの損失が生じ、Ｐ３ＨＴのＨＯＭＯとＰＣＢＭのＬＵＭＯとのエネルギー準位差が開放電圧（Ｖｏｃ）に対応する。
【０００８】
ところで、太陽電池では、同一の発電量を得ようとする場合、光電変換効率が大きいものほど面積を小さくすることができる。これにより重量が低減するとともに、設置面積が小さくなるので設置レイアウトの自由度が大きくなるという利点が得られる。
【０００９】
ＢＨＪ太陽電池等の有機薄膜太陽電池において、光電変換効率をさらに向上させるためには、（ａ）光の吸収量を高め、励起子の生成を活発化する、（ｂ）長波長（近赤外側）の光の吸収を高め、太陽光の利用効率を高める、（ｃ）開放電圧Ｖｏｃを大きくする等すればよい。そして、これら（ａ）〜（ｃ）を実現するべく、（Ａ）吸光係数が大きい、（Ｂ）ＨＯＭＯとＬＵＭＯとのエネルギー準位差（バンドギャップＥｇ）が小さい、（Ｃ）ＬＵＭＯのエネルギー準位がアクセプタのＬＵＭＯの準位に近いドナーを選定することが考えられる。
【００１０】
上記（Ａ）〜（Ｃ）を満足する可能性がある物質として、特許文献２〜５に記載される縮合芳香環、すなわち、π電子共役化合物が想起される。なお、この種の縮合芳香環は、「グラフェン」と呼称されるときもある（特許文献４参照）。
【先行技術文献】
【特許文献】
【００１１】
【特許文献１】特開２００７−２７３９３９号公報
【特許文献２】特許第４００５５７１号公報
【特許文献３】特開２０１０−５６４９２号公報
【特許文献４】特開２００７−１９０８６号公報
【特許文献５】特表２０１０−５０８６７７号公報
【発明の概要】
【発明が解決しようとする課題】
【００１２】
特許文献２記載の技術は、ヘキサベンゾコロネン（ＨＢＣ）に官能基を結合するとともに、この官能基を介して自己集積化させることで、いわゆるナノチューブ状の集積体を得ようとするものである。従って、最終的な半導体を得るための工程数が多く、しかも、得られた集積体がｐ型（ドナー）であるのか、又はｎ型（アクセプタ）であるのかが明確ではない。
【００１３】
特許文献３には、ＨＢＣの集積体であるナノチューブは、正孔及び電子の伝導経路を同時に有する、との示唆がある。この特許文献３記載の技術は、ナノチューブの内面及び外面をフラーレンで被覆するとともに、その被覆率でＨＢＣにおける正孔移動度を制御するものであるが、このことから諒解されるように、特許文献２、３記載の技術では、ＨＢＣそれ自体のドナーとしての特性を向上させることはできない。
【００１４】
また、特許文献４記載の技術は、グラフェン誘導体に対し、フッ素原子を有する官能基を結合させ、これにより、ｎ型半導体を得るものである。すなわち、この技術では、アクセプタが得られるに留まり、ドナーを得ることはできない。
【００１５】
さらに、特許文献２〜５のいずれにおいても、低分子有機化合物が開示されるのみである。周知のように、低分子有機化合物は有機溶媒に溶解し難く、このため、光電変換層を得る際にロールツーロール法等を行うことが困難となるという不具合が顕在化している。
【００１６】
本発明は上記した問題を解決するためになされたもので、ドナー（電子供与体）あるいはアクセプタ（電子受容体）として優れた特性を示し、しかも、光電変換層を簡便且つ容易に得ることが可能となる光電変換材料及びその製造方法と、この光電変換材料を含む光電変換層を具備する有機薄膜太陽電池を提供することを目的とする。
【課題を解決するための手段】
【００１７】
前記の目的を達成するために、本発明は、電子を供与する電子供与体あるいは電子を受容する電子受容体として機能する光電変換材料であって、
一般式（１）〜（３）で表される化合物の少なくともいずれか１つを構成単位とするポリフェニレンがさらに反応したポリマーからなることを特徴とする。
【化１】
2015030804.tif 000003
【化２】
2015030804.tif 000004
【化３】
2015030804.tif 000005
ただし、一般式（１）〜（３）中のＲ１〜Ｒ８は、それぞれ独立に、水素、アルキル基又はアルコキシ基のいずれかである。
【００１８】
一般式（１）〜（３）で示すポリフェニレンが反応することで、全体にわたってπ電子雲が広がった縮合芳香環からなるπ共役系ポリマーが形成される（以下、「ナノグラフェンポリマー」ともいう）。このナノグラフェンポリマーでは、主鎖に沿ってπ電子雲が広がっているので、吸光係数が大きく、励起子が活発に生成される。また、ＨＯＭＯとＬＵＭＯとの間のエネルギー準位差であるバンドギャップＥｇが小さい。さらに、極大吸収波長が長波長側にシフトし、長波長（近赤外側）の光が良好に吸収されるようになる。つまり、太陽光の利用効率を良好に向上させることができる。
【００１９】
また、ナノグラフェンポリマーのＬＵＭＯのエネルギー準位は、Ｐ３ＨＴ等に比して低い（深い）。従って、ＰＣＢＭをアクセプタとし、ナノグラフェンポリマーをドナーとする場合、Ｐ３ＨＴをドナーとする場合に比してエネルギー損失が小さくなる。すなわち、ナノグラフェンポリマーを光電変換層のドナーとする有機薄膜太陽電池では、開放電圧Ｖｏｃが大きくなる。
【００２０】
以上のような理由から、ナノグラフェンポリマーを光電変換材料とする有機薄膜太陽電池の光電変換効率を向上させることができる。
【００２１】
一般式（１）〜（３）で示すポリフェニレンが、Ｒ１〜Ｒ８の少なくともいずれか一つに、側鎖としてアルキル基及びアルコキシ基の少なくとも一方を備える場合、一層容易に上記のナノグラフェンポリマーを得ることが可能になる。つまり、上記の側鎖は、ナノグラフェンポリマーを形成するべくポリフェニレンが反応する際、複数のポリフェニレンの構成単位同士が接近することを抑制する立体障害となる。これによって、複数のポリフェニレンの構成単位同士の間に架橋結合が形成されることを抑制しつつ、各構成単位内の反応を十分に進行させることができる。その結果、全体にわたって十分にπ電子雲が広がった縮合芳香環を構成単位とするナノグラフェンポリマーが形成される。また、このナノグラフェンポリマーは、可溶性のアルキル基及びアルコキシ基の両方又は一方が導入された状態で得られる。
【００２２】
これによって、有機溶媒に対するナノグラフェンポリマーの溶解度を高めることができる。特に、ナノグラフェンポリマーが側鎖としてアルコキシ基を備える場合、すなわち、側鎖としてアルコキシ基を備えるポリフェニレンからナノグラフェンポリマーが形成される場合、上記の溶解度を一層良好に高めることができる。
【００２３】
その結果、ナノグラフェンポリマーについて、上記の通り太陽光の利用効率を向上させるべく縮合芳香環の分子量を増大させても、有機溶媒に容易に溶解することができる。従って、スピンコート法やロールツーロール法等を用いて光電変換層を簡便且つ容易に形成することができる。
【００２４】
なお、アルコキシ基の炭素数を１〜２０とすることで、ポリフェニレンの構成単位同士の接近を抑制しつつ、ナノグラフェンポリマーの有機溶媒に対する溶解性を十分に高くすることができる。すなわち、アルコキシ基の炭素数を上記の範囲内に設定することにより、ドナーとして優れた特性を示し、且つ良好に有機溶媒に溶解させて容易に成膜可能なナノグラフェンポリマーを効率よく得ることができる。
【００２５】
上記のナノグラフェンポリマーの好適な例としては、下記の一般式（４）〜（７）で表されるグラフェンの少なくともいずれか１つを構成単位とするものが挙げられる。
【化４】
2015030804.tif 000006
【化５】
2015030804.tif 000007
【化６】
2015030804.tif 000008
【化７】
2015030804.tif 000009
ただし、一般式（４）〜（７）中のＲ１〜Ｒ８は、それぞれ独立に、水素、アルキル基又はアルコキシ基のいずれかである。
【００２６】
なお、本発明においては、前記特許文献４と同様に、縮合芳香環を「グラフェン」といい、一般式（４）〜（７）に示されるような構成単位がナノメートルスケールであるグラフェンを「ナノグラフェン」ともいう。
【００２７】
ナノグラフェンポリマーの重合度（構成単位の個数）は、２〜１５０であることが好ましい。重合度を２以上とすることで、吸光係数を十分に高くすることや、Ｅｇを十分に小さくすることができる。一方、１５０以下とすることで、重合に要する時間を短縮でき、ナノグラフェンポリマーの生産効率を向上させることができる。すなわち、重合度を上記の範囲内に設定することにより、ドナーとして優れた特性を示すナノグラフェンポリマーを効率よく得ることができる。
【００２８】
ここで、ナノグラフェンポリマーの構成単位が上記したグラフェンである場合、該ナノグラフェンポリマーの分子量は１９００〜５０００００である。
【００２９】
また、本発明は、電子を供与する電子供与体（ドナー）あるいは電子を受容する電子受容体（アクセプタ）として機能する光電変換材料を製造する方法であって、
フェニレン誘導体を重合して、一般式（１）〜（３）で表される化合物の少なくともいずれか１つを構成単位とするポリフェニレンを生成する工程と、
前記ポリフェニレンを反応させて、光電変換材料であるポリマーを生成する工程と、
を有することを特徴とする。
【化８】
2015030804.tif 000010
【化９】
2015030804.tif 000011
【化１０】
2015030804.tif 000012
ただし、一般式（１）〜（３）中のＲ１〜Ｒ８は、それぞれ独立に、水素、アルキル基又はアルコキシ基のいずれかである。
【００３０】
このような過程を経ることで、光電変換材料（ドナーあるいはアクセプタ）として機能するナノグラフェンポリマーを構造上のばらつきなく且つ容易に作製することができる。
【００３１】
この際、アルコキシ基の炭素数を１〜２０とすることで、ドナーとして優れた特性を示し、且つ良好に有機溶媒に溶解させて容易に成膜可能なナノグラフェンポリマーを効率よく得ることができる。
【００３２】
上記のナノグラフェンポリマーの構成単位は、典型的には、下記の一般式（４）〜（７）で表されるグラフェンの少なくともいずれか１つである。
【化１１】
2015030804.tif 000013
【化１２】
2015030804.tif 000014
【化１３】
2015030804.tif 000015
【化１４】
2015030804.tif 000016
ただし、一般式（４）〜（７）中のＲ１〜Ｒ８は、それぞれ独立に、水素、アルキル基又はアルコキシ基のいずれかである。
【００３３】
本発明によれば、例えば、先ず、アルコキシ基が導入されたフェニレン誘導体を得て、該フェニレン誘導体を重合することでアルコキシ基を備えるポリフェニレンを得る。このポリフェニレンをさらに反応させることで、アルコキシ基を備えるナノグラフェンを構成単位とするナノグラフェンポリマー（光電変換材料）を生成することが可能である。
【００３４】
上記した理由から、ナノグラフェンポリマーの重合度が２〜１５０となるように制御することが好ましい。このためには、例えば、重合反応時の反応温度や反応時間を、重合度が２〜１５０となるような条件に設定すればよい。
【００３５】
さらに、本発明は、前記光電変換材料を用いた有機薄膜太陽電池であって、該光電変換材料を電子供与体として含む光電変換層を具備することを特徴とする。
【００３６】
この有機薄膜太陽電池では、例えば、ＰＣＢＭをアクセプタとしたときのドナーとしてナノグラフェンポリマーを用いることで、Ｐ３ＨＴを用いる場合に比して、光電変換層の吸光係数を大きくし、極大吸収波長を長波長側にシフトすることができる。また、ドナーのバンドギャップＥｇを小さくすることができる。その上、ドナーのＬＵＭＯのエネルギー準位を、アクセプタであるＰＣＢＭのＬＵＭＯの準位に近くすることができる。
【００３７】
従って、この有機薄膜太陽電池では、励起子の生成の活発化、太陽光の利用効率の向上、開放電圧Ｖｏｃの増大が可能となり、光電変換効率を向上させることができる。
【００３８】
このように光電変換効率が大きな有機薄膜太陽電池では、同一の発電量が得られる太陽電池に比して、その面積を小さくすることができる。従って、重量を低減させることができるため、設置場所に加わる負荷も小さくすることができる。また、設置面積が小さくなるので、設置レイアウトの自由度も向上する。
【００３９】
また、ナノグラフェンポリマーが、アルキル基及びアルコキシ基の少なくとも一方を有する場合、有機溶媒に対する溶解度が良好に高められる。このため、上記の通り、太陽光の利用効率を向上させるべく縮合芳香環の分子量を増大させたナノグラフェンポリマーであっても、簡便且つ容易に成膜して光電変換層を得ることができる。すなわち、光電変換効率に優れた有機薄膜太陽電池を簡便且つ容易に得ることができる。
【００４０】
有機薄膜太陽電池の好適な例は、ドナードメインとアクセプタドメインが混在する光電変換層を備えるバルクへテロ接合型のものである。この場合、例えば、ドナーからなる層と、アクセプタからなる層とが個別に形成される平面ヘテロ接合型のものに比して、ドナードメインとアクセプタドメインとの接触面積が大きい。有機薄膜太陽電池では、主にドナードメインとアクセプタドメインの界面で励起子が電子と正孔に分離して発電に関与するので、両者の接触面積が大きいバルクへテロ接合型として構成することにより、光電変換効率を向上させることが可能となる。
【００４１】
特にアルコキシ基を備えるナノグラフェンポリマーを用いてバルクへテロ接合型の有機薄膜太陽電池の光電変換層を作製する場合、該ナノグラフェンポリマーが有機溶媒に易溶であるため、容易に成膜を行うことができる。これによって、良好に相分離したドナードメインとアクセプタドメインとが互いに混在した光電変換層を得ることができる。すなわち、光電変換層における電荷の分離効率を向上させることができるため、光電変換効率を向上させた有機薄膜太陽電池を得ることができる。
【発明の効果】
【００４２】
本発明によれば、π電子雲の広がりが大きいπ共役系ポリマー（ナノグラフェンポリマー）を構成して光電変換材料とする。これによって、光電変換材料の吸光係数を大きくできるとともに、ＨＯＭＯとＬＵＭＯとのエネルギー準位差（バンドギャップＥｇ）を小さくすることができる。また、極大吸収波長を長波長側にシフトさせて、光の吸収領域を可視光側へ広くすることができる。
【００４３】
さらに、ＨＯＭＯのエネルギー準位が低いドナーとして用いることができるため、ＰＣＢＭをアクセプタとしたとき、ドナー及びアクセプタのＬＵＭＯのエネルギー準位を互いに近づけることができる。
【００４４】
このため、ナノグラフェンポリマーをドナー、ＰＣＢＭをアクセプタとして有機薄膜太陽電池を構成すると、励起子が活発に生成される。また、長波長（近赤外側）の光が良好に吸収されるようになり、太陽光の利用効率が向上する。さらに、開放電圧Ｖｏｃが大きくなる。従って、光電変換効率が大きく、小面積で軽量な有機薄膜太陽電池を構成することができる。
【００４５】
また、このナノグラフェンポリマーは、アルキル基及びアルコキシ基を備える場合に、有機溶媒に一層容易に溶解するので、光電変換層の成膜作業を容易且つ高精度に行うことができる。これによって、この光電変換層を備える有機薄膜太陽電池の製造効率及び光電変換効率を良好に向上させることができる。
【図面の簡単な説明】
【００４６】
【図１】本実施形態に係るバルクヘテロ接合型有機薄膜太陽電池の要部概略縦断面図である。
【図２】無置換のポリフェニレンが反応して得られる化合物の構造を示す説明図である。
【図３】アルコキシ基を導入したポリフェニレンにおける構成単位と該アルコキシ基との関係を示した模式的構造図である。
【図４】図３に示すポリフェニレンと、該ポリフェニレンを反応させて得られた本実施形態に係る光電変換材料（ナノグラフェンポリマー）との1Ｈ−核磁気共鳴（ＮＭＲ）スペクトルである。
【図５】図３に示すポリフェニレンと、該ポリフェニレンを反応させて得られたナノグラフェンポリマーとについて、紫外・可視分光法で得られた吸収スペクトルである。
【図６】図３に示すポリフェニレンを反応させて得られたナノグラフェンポリマー、Ｐ３ＨＴ、ＰＣＢＭの各ＨＯＭＯ、ＬＵＭＯのエネルギー準位を示すエネルギー準位図である。
【図７】Ｐ３ＨＴの構造式を示す説明図である。
【図８】ＰＣＢＭの構造式を示す説明図である。
【図９】Ｐ３ＨＴのＨＯＭＯからＬＵＭＯ、さらにＰＣＢＭのＬＵＭＯへと電子が遷移することを示した模式説明図である。
【発明を実施するための形態】
【００４７】
以下、本発明に係る光電変換材料及びその製造方法につき、該光電変換材料を含む光電変換層を具備するバルクヘテロ接合型有機薄膜太陽電池との関係で好適な実施形態を挙げ、添付の図面を参照して詳細に説明する。
【００４８】
図１は、本実施形態に係るバルクヘテロ接合型有機薄膜太陽電池（ＢＨＪ太陽電池）１０の要部概略縦断面図である。このＢＨＪ太陽電池１０は、透明電極１２に対し、正孔輸送層１４、光電変換層１６、裏面電極１８が下方からこの順で重畳されることで構成される。
【００４９】
透明電極１２は、正極として機能する。すなわち、該透明電極１２には、正孔２４が移動する。なお、透明電極１２としては、例えばインジウム−スズ複合酸化物（ＩＴＯ）等、太陽光をはじめとする光を十分に透過するものが選定される。
【００５０】
正孔輸送層１４は、光電変換層１６にて生成した正孔２４が透明電極１２に移動することを支援する層である。この正孔輸送層１４は、一般的には、ポリスチレンスルホン酸でドープされたポリ（３，４−エチレンジオキシチオフェン）、すなわち、いわゆるＰＥＤＯＴ：ＰＳＳから形成することができる。
【００５１】
光電変換層１６は、電子供与体（ドナー）として作用する光電変換材料からなるドナードメイン２６と、電子受容体（アクセプタ）として作用する光電変換材料からなるアクセプタドメイン２８とが混在する層として形成されている。この中、アクセプタとなる光電変換材料の好適な例としては、上記のＰＣＢＭが挙げられる。
【００５２】
一方、ドナーとなるｐ型半導体、すなわち、本実施形態に係る光電変換材料は、一般式（１）〜（３）で示す化合物の少なくともいずれか１つを構成単位とするポリフェニレンがさらに反応したナノグラフェンポリマーからなる。
【００５３】
【化１５】
2015030804.tif 000017
【００５４】
【化１６】
2015030804.tif 000018
【００５５】
【化１７】
2015030804.tif 000019
【００５６】
なお、一般式（１）〜（３）中のＲ１〜Ｒ８は、それぞれ独立に、水素、アルキル基又はアルコキシ基のいずれかである。
【００５７】
すなわち、ポリフェニレンは、一般式（１）〜（３）で示す化合物のうち、少なくともいずれか１つを構成単位とする。従って、このポリフェニレンは、一般式（１）〜（３）で示す化合物のいずれか１つのみが互いに結合したものに限定されることなく、例えば、一般式（１）〜（３）で示す化合物がランダムに結合したものであってもよい。
【００５８】
ここで、式（１）中のＲ１〜Ｒ８として、水素を備えるポリフェニレンを反応させてナノグラフェンポリマーを形成する例について説明する。この場合、図２の（ａ）に示すように、一つの構成単位内の芳香環同士が全て反応してナノグラフェン構造を形成することが好ましい。
【００５９】
例えば、図２の（ａ）に示すナノグラフェンポリマーでは、図２の（ｂ）に示すように、構成単位内に反応していない芳香環が含まれるナノグラフェンポリマーに比べて、π電子雲の広がりを一層良好に得ることができる。また、図２の（ａ）に示すナノグラフェンポリマーでは、図２の（ｃ）に示すように、複数の構成単位同士が架橋結合したナノグラフェンポリマーに比べて、有機溶媒に対するナノグラフェンポリマーの溶解度を効果的に高めることができる。すなわち、ナノグラフェンポリマーの溶液を用いた成膜を容易にすることができる。
【００６０】
図２の（ａ）に示すナノグラフェンポリマーを容易且つ効率的に得るためには、ポリフェニレンが式（１）〜（３）中のＲ１〜Ｒ８の少なくとも一つに、アルキル基及びアルコキシ基の少なくとも一方を備えることが好ましい。このアルキル基及びアルコキシ基は、例えば、図３に示すように、ポリフェニレンの構成単位同士の反応において立体障害となる。これによって、該構成単位同士が互いに接近することを抑制できる。なお、図３に例示のポリフェニレンでは、一般式（１）中のＲ１〜Ｒ８にアルコキシ基としてＯＣ10Ｈ21が導入されているが、これに限定されるものではない。
【００６１】
すなわち、アルコキシ基Ｒ１〜Ｒ８が導入されたポリフェニレンでは、複数の構成単位同士の間で反応が生じることが抑制され、１つの構成単位内における芳香環同士の反応を効果的に進行させることができる。つまり、複数の構成単位間が架橋構造で結合されたポリマーが発生することを抑制し、十分にπ電子雲が広がったナノグラフェンポリマーを容易且つ効率的に得ることができる。
【００６２】
以上から、側鎖としてアルキル基及びアルコキシ基の少なくとも一方が導入されたポリフェニレンを反応させてナノグラフェンポリマーを得ることで、該ナノグラフェンポリマー自体にも上記の側鎖を導入することができる。これによって、ナノグラフェンポリマーの有機溶媒に対する溶解度を高めることができる。このように、ナノグラフェンポリマーの溶解度を向上させる観点から、ポリフェニレンが側鎖としてアルコキシ基を備えることが特に好ましい。この場合、上記溶解度を一層効果的に高めることができる。
【００６３】
アルコキシ基としては、炭素数が１〜２０個であるものが好ましい。アルコキシ基の炭素数を上記の範囲とすることで、ポリフェニレンの構成単位同士の接近を抑制しつつ、ナノグラフェンポリマーの有機溶媒に対する溶解性を向上させることができる。すなわち、ドナーとして優れた特性を示し、且つ有機溶媒に易溶であり良好に成膜することが可能なポリマーを効率よく得ることができる。
【００６４】
一般式（１）〜（３）で示す化合物は互いに構造異性体の関係にある。従って、これらの化合物を構成単位とするポリフェニレンを反応させることで得られるナノグラフェンポリマーは、互いに構造異性体の関係にある下記の一般式（４）〜（７）で示されるナノグラフェンが構成単位となる。
【００６５】
【化１８】
2015030804.tif 000020
【００６６】
【化１９】
2015030804.tif 000021
【００６７】
【化２０】
2015030804.tif 000022
【００６８】
【化２１】
2015030804.tif 000023
【００６９】
なお、一般式（４）〜（７）中のＲ１〜Ｒ８は、それぞれ独立に、水素、アルキル基又はアルコキシ基のいずれかである。
【００７０】
すなわち、本実施形態に係る光電変換材料は、一般式（４）〜（７）で示すナノグラフェンのうち、少なくともいずれか１つを構成単位とするナノグラフェンポリマーである。このナノグラフェンポリマーは、一般式（４）〜（７）で示すナノグラフェンのいずれか１つのみが互いに結合したものに限定されるものではなく、例えば、一般式（４）〜（７）で示すナノグラフェンがランダムに結合したものであってもよい。
【００７１】
なお、このナノグラフェンポリマーの重合度は、２〜１５０であることが好ましい。重合度を２以上、すなわち、互いに結合したナノグラフェンの個数ｎを２個以上とすることによって、吸光係数を大きくすることができる。また、重合度を１５０以下、すなわち、互いに結合したナノグラフェンの個数ｎを１５０個以下とすることによって、ナノグラフェンポリマーを得るまでの重合に要する時間を短縮して、生産効率を向上させることができる。従って、重合度を上記の範囲に設定することで、吸光係数が十分に向上した光電変換材料を効率よく作製することができる。
【００７２】
一般式（４）〜（７）で示すナノグラフェンのいずれにおいても、分子量は９６２〜３３３３である。従って、ナノグラフェンポリマーの重合度を２〜１５０としたとき、該ナノグラフェンポリマーの分子量は１９００〜５０００００の範囲内となる。
【００７３】
ＢＨＪ太陽電池１０（図１参照）においては、このようなナノグラフェンポリマーからなる光電変換材料を含む光電変換層１６上に、裏面電極１８が重畳される。この裏面電極１８は、電子３０が到達する負極として機能する。なお、光電変換層１６と裏面電極１８の間には、バトクプロインやフッ化リチウム等からなる電子輸送層（不図示）を介在させてもよい。これによって、光電変換層１６にて生成した電子３０が裏面電極１８に移動することを促進させることができる。
【００７４】
本実施形態に係るＢＨＪ太陽電池１０は、基本的には以上のように構成されるものであり、次に、その作用効果につき説明する。
【００７５】
ＢＨＪ太陽電池１０の透明電極１２に光（例えば、太陽光）が照射されると、該光は、正孔輸送層１４を通過して光電変換層１６に到達する。その結果、該光電変換層１６において、励起子３２が生成する。
【００７６】
生成した励起子３２は、ドナードメイン２６内を移動して、該ドナードメイン２６とアクセプタドメイン２８との界面に到達する。そして、この界面において、電子３０と正孔２４に分離する。上記と同様に、この中の電子３０は、アクセプタドメイン２８内を移動し、電子輸送層を経由した後、負極である裏面電極１８に到達する。一方、正孔２４は、ドナードメイン２６内を移動し、正孔輸送層１４を経由した後、正極である透明電極１２に到達する。
【００７７】
ここで、本実施形態では、光電変換層１６中のドナードメイン２６が、一般式（４）〜（７）で示すナノグラフェンの少なくともいずれか１つを構成単位とするナノグラフェンポリマー（光電変換材料）からなる。
【００７８】
一般式（４）〜（７）から諒解される通り、ナノグラフェンにおいては、その全体にπ電子雲が広がっている。ドナードメイン２６は、このナノグラフェンを構成単位とするナノグラフェンポリマーからなる。つまり、ドナードメイン２６では、ナノグラフェン単体（モノマー）からなる場合に比して、π電子雲がより一層広範囲にわたって広がっている。
【００７９】
このようにπ電子雲の広がりが大きいドナードメイン２６では、極大吸収波長が長波長側にシフトするとともに吸光係数が大きくなる。すなわち、ＨＯＭＯ−ＬＵＭＯ間のエネルギー準位差に相当するバンドギャップ（Ｅｇ）が小さくなる。従って、ドナードメイン２６において、励起子３２の生成が活発となるとともに、太陽光の利用効率が向上する。
【００８０】
以上のことが相俟って、ＢＨＪ太陽電池１０は、優れた光電変換効率を示す。このため、該ＢＨＪ太陽電池１０では、同一の発電量が得られる他の太陽電池に比して面積を小さくすることができる。従って、重量が低減するので設置場所に加わる負荷が小さくなり、また、設置レイアウトの自由度が向上する。
【００８１】
次に、本実施形態に係る光電変換材料の製造方法、すなわち、ナノグラフェンポリマーの製造方法について説明する。
【００８２】
上記した通り、ナノグラフェンポリマーは、アルコキシ基を備えるポリフェニレンの反応生成物として得ることができる。以下、図３に示すポリフェニレンを反応させて、ナノグラフェンポリマーを得る場合を例に挙げて説明する。すなわち、この場合のポリフェニレンは、一般式（１）中のＲ１〜Ｒ８にＯＣ10Ｈ21が導入された化合物を構成単位とするものである。また、このポリフェニレンから得られるナノグラフェンポリマーは、一般式（４）中のＲ１〜Ｒ８にＯＣ10Ｈ21が導入されたナノグラフェンを構成単位とするものである。
【００８３】
なお、一般式（１）に係るポリフェニレンと構造異性体の関係にある一般式（２）、（３）に係るポリフェニレンも、一般式（１）に係るポリフェニレンと同様にして得られることは勿論である。また、一般式（１）に係るポリフェニレンから一般式（４）に係るナノグラフェンポリマーを得る場合と同様に、一般式（２）、（３）に係るポリフェニレンから、一般式（５）〜（７）に係るナノグラフェンポリマーを得ることができる。
【００８４】
また、一般式（１）〜（３）中のＲ１〜Ｒ８をアルコキシ基に代えて、水素又はアルキル基とすることで、該水素及びアルキル基を備えるナノグラフェンポリマーも同様にして得ることができる。
【００８５】
先ず、上記のアルコキシ基を導入したポリフェニレンを得るべく、（Ａ）アルコキシ基（ＯＣ10Ｈ21）を導入したジベンジルケトンと、（Ｂ）アルコキシ基（ＯＣ10Ｈ21）を導入した１，４−ビスベンジルとを形成する。
【００８６】
具体的には、（Ａ）アルコキシ基（ＯＣ10Ｈ21）を導入したジベンジルケトンとして、１，３−ジデシルオキシベンゼン−２−プロパノンを形成する。このため、先ず、反応式（８）で示すように、４−ヒドロキシベンゼン酢酸メチルと１−ヨードデカンとを反応させて４−デシルオキシベンゼン酢酸メチルを得る。
【００８７】
【化２２】
2015030804.tif 000024
【００８８】
次に、反応式（９）で示すように、４−デシルオキシベンゼン酢酸メチルに、リチウムジイソプロピルアミド（ＬＤＡ）を加え、これによって得られる中間生成物にさらに塩酸を加える。その結果、アルコキシ基を導入したジベンジルケトンとして、１，３−ジデシルオキシベンゼン−２−プロパノンが形成される。
【００８９】
【化２３】
2015030804.tif 000025
【００９０】
これとは別に、（Ｂ）アルコキシ基を導入した１，４−ビスベンジルを形成するべく、先ず、反応式（１０）で示すように、ヨードフェノールとブロモデカンとを反応させて、１−デキシルオキシ−４−ヨードベンゼンを得る。
【００９１】
【化２４】
2015030804.tif 000026
【００９２】
次に、反応式（１１）で示すように、１−デキシルオキシ−４−ヨードベンゼンと、１，４−ジエチニルベンゼンとを反応させて、１，４−ビス（デシルオキシフェニルエチニル）ベンゼンを得る。
【００９３】
【化２５】
2015030804.tif 000027
【００９４】
次に、反応式（１２）で示すように、パラジウム（Ｐｄ）錯体等を触媒に用いて、１，４−ビス（デシルオキシフェニルエチニル）ベンゼンを酸化反応させることでアルコキシ基を導入した１，４−ビスベンジルを得る。
【００９５】
【化２６】
2015030804.tif 000028
【００９６】
上記のように形成した、（Ａ）１，３−ジデシルオキシベンゼン−２−プロパノンと、（Ｂ）アルコキシ基を導入した１，４−ビスベンジルとを反応させる。すなわち、反応式（１３）で示すように、１，３−ジデシルオキシベンゼン−２−プロパノン、アルコキシ基を導入した１，４−ビスベンジル、ｎ−ブタノールを混合した溶液を加熱しながら、ＴｒｉｔｏｎＢのメタノール溶液を添加する。なお、ＴｒｉｔｏｎＢは、水酸化ベンジルトリメチルアンモニウムである。これによって、（Ｃ）アルコキシ基を備えるビスシクロペンタジエノン（フェニレン誘導体）を得ることができる。
【００９７】
【化２７】
2015030804.tif 000029
【００９８】
そして、反応式（１４）で示すように、（Ｃ）アルコキシ基を備えるビスシクロペンタジエノンと、（Ｄ）４，４’−ビス（デシルオキシフェニルエチニル）ビフェニルとをディールスアルダー重合させる。これによって、アルコキシ基を備えるポリフェニレンを得ることができる。
【００９９】
【化２８】
2015030804.tif 000030
【０１００】
なお、（Ｄ）４，４’−ビス（デシルオキシフェニルエチニル）ビフェニルは、以下のようにして得ることができる。すなわち、先ず、上記の反応式（１０）で示すように、ヨードフェノールとブロモデカンとを反応させて、１−デキシルオキシ−４−ヨードベンゼンを得る。
【０１０１】
そして、反応式（１５）で示すように、１−デキシルオキシ−４−ヨードベンゼンと、４，４’−ジエチニルビフェニルとを溶媒中、触媒存在下で反応させる。ここで、溶媒としては、テトラヒドロフラン（ＴＨＦ：Ｃ4Ｈ8Ｏ）を用いることができる。また、触媒としては、ビス（トリフェニルホスフィン）パラジウム（ＩＩ）ジクロリド（（Ｐｈ3Ｐ）2ＰｂＣｌ2）と、ヨウ化銅（ＣｕＩ）と、ジエチルアミン（Ｅｔ2ＮＨ）とを用いることができる。これによって、４，４’−ビス（デシルオキシフェニルエチニル）ビフェニルが形成される。
【０１０２】
【化２９】
2015030804.tif 000031
【０１０３】
上記のようにして得られたアルコキシ基を備えるポリフェニレンを、例えば、反応式（１６）で示すように、塩化鉄（ＦｅＣｌ3）等のルイス酸触媒を用いて反応させる。その結果、アルコキシ基が導入されたナノグラフェンポリマーを得ることができる。
【０１０４】
【化３０】
2015030804.tif 000032
【０１０５】
この際、上記の通りポリフェニレンには、アルコキシ基が導入されているため、複数の構成単位間のカップリング（分子間カップリング）が抑制される。従って、例えば、触媒としての塩化鉄の量を調整することで、構成単位内の芳香環を全て反応させつつ、複数の構成単位間に架橋構造が形成されることを抑制できる。これによって、構成単位全体にわたって十分にπ電子雲が広がった縮合芳香環からなるナノグラフェンポリマーを得ることができる。なお、ポリフェニレンが側鎖としてアルキル基を備える場合も同様の効果が得られる。
【０１０６】
また、ナノグラフェンポリマーの重合度は、例えば、重合反応時の反応温度や反応時間を設定することで調整することが可能であり、上記したように２〜１５０とすることが好ましい。これによって、吸光係数が十分に向上した光電変換材料（ナノグラフェンポリマー）を効率よく作製することができる。
【０１０７】
図４は、上記のアルコキシ基を備えるポリフェニレン（図３に示すポリフェニレン）と、該ポリフェニレンが反応して得られたナノグラフェンポリマーの1Ｈ−核磁気共鳴（ＮＭＲ）スペクトルである。スペクトル中、０〜２ｐｐｍに現れているピークは、アルコキシ基の水素に由来している。また、６〜８ｐｐｍに現れているピークは、フェニル基の水素に由来している。
【０１０８】
図４から、ポリフェニレンのスペクトル中に出現しているアルコキシ基の水素に由来するピークは、ナノグラフェンポリマーのスペクトル中にも出現していることが分かる。すなわち、上記のように、アルコキシ基を備えるポリフェニレンを反応させることで、該アルコキシ基を備えるナノグラフェンポリマーが生成されていると判断し得る。
【０１０９】
また、フェニル基の水素に由来するピークは、ポリフェニレンのスペクトル中には出現しているが、ナノグラフェンポリマーのスペクトル中には出現していない。このため、上記のように得られたナノグラフェンポリマーでは、ポリフェニレンの構成単位内のフェニル基が互いに反応して縮合芳香環が形成されていること、つまり、ナノグラフェンポリマーがπ共役系ポリマーであることが分かる。
【０１１０】
図５は、上記のアルコキシ基を備えるポリフェニレン（図３に示すポリフェニレン）と、該ポリフェニレンが反応して得られたナノグラフェンポリマーの紫外・可視分光法（ＵＶ−Ｖｉｓ）の吸収スペクトルである。
【０１１１】
図５から、長波長側の吸収端が、ポリフェニレンでは略３３０ｎｍであるのに対し、ナノグラフェンポリマーでは、略６５０ｎｍであることが分かる。すなわち、ナノグラフェンポリマーでは、ポリフェニレンに比して、極大吸収波長が長波長側にシフトしている。π電子共役系では、その分子量が増え、π電子の数が増大するにつれて、極大吸収波長が長波長側にシフトし、光の吸収領域が可視光側へ広くなる。従って、図５からも、上記のように得られたナノグラフェンポリマーは、構成単位全体にわたって十分にπ電子雲が広がった縮合芳香環からなるπ共役系ポリマーであると判断し得る。
【０１１２】
図６に、上記のナノグラフェンポリマー、Ｐ３ＨＴ、ＰＣＢＭのそれぞれについて、紫外・可視分光法（ＵＶ−Ｖｉｓ）、光電子収量分光法（ＰＹＳ）を用いて測定したＨＯＭＯ及びＬＵＭＯのエネルギー準位を示す。
【０１１３】
図６に示すように、ＨＯＭＯとＬＵＭＯとのエネルギー準位差であるバンドギャップＥｇは、ナノグラフェンポリマーが１．９ｅＶであり、Ｐ３ＨＴが２．２ｅＶである。従って、ナノグラフェンポリマーのバンドギャップＥｇは、Ｐ３ＨＴに比して、小さいことが分かる。
【０１１４】
また、ナノグラフェンポリマーのＬＵＭＯのエネルギー準位は約−３．２ｅＶであり、Ｐ３ＨＴのＬＵＭＯのエネルギー準位（約−２．５ｅＶ）に比して深い。すなわち、ナノグラフェンポリマーのＬＵＭＯのエネルギー準位は、Ｐ３ＨＴに比して、ＰＣＢＭ（フラーレン誘導体）のＬＵＭＯのエネルギー準位に近い。この理由は、ナノグラフェンポリマーの構成単位であるナノグラフェンが炭化水素芳香環を基本骨格とする縮合芳香環であり、ＰＣＢＭの構造に類似するためであると推察される。このため、ナノグラフェンポリマーをドナーとし、ＰＣＢＭをアクセプタとして光電変換層１６を形成したＢＨＪ太陽電池１０では、Ｐ３ＨＴをドナーとする場合に比して、開放電圧Ｖｏｃを大きくすることができる。
【０１１５】
なお、上記のナノグラフェンポリマーを含む光電変換層１６は、以下のようにして形成することができる。
【０１１６】
先ず、トルエン、クロロホルム、クロロベンゼン等の適切な溶媒に、ナノグラフェンポリマーとＰＣＢＭとを混合して、又はそれぞれ個別に添加する。ナノグラフェンポリマー及びＰＣＢＭは有機溶媒に良好に溶解するため、混合溶液を容易に調整することができる。
【０１１７】
次に、この混合溶液を、スピンコーティング、インクジェット印刷、ローラキャスティング、ロールツーロール法等のいずれかの手法によって、正孔輸送層１４上に塗布する。
【０１１８】
次に、該正孔輸送層１４上の混合溶液を加熱すると、該混合溶液が硬化し、光電変換層１６が得られる。必要に応じて、アニール処理を施すことでドナードメイン２６とアクセプタドメイン２８との相分離をさらに促進することが可能である。その結果、ドナードメイン２６とアクセプタドメイン２８の接合界面の面積が増大し、発電性能を向上させることも可能である。
【０１１９】
ドナーとしてモノマーを用いる場合、モノマーが有機溶媒に溶解し難いことから、光電変換層１６を得る際に上記したような手法を採用することは困難である。これに対し、本実施形態では、上記のように可溶性基が導入されたナノグラフェンポリマーをドナーとして用いる。ナノグラフェンポリマーが所定の溶媒に容易に溶解することから、上記したプロセスによって、光電変換層１６を容易且つ簡便に、しかも、低コストで形成することが可能である。また、ドナードメイン２６とアクセプタドメイン２８との相分離を一層良好に促進することができるため、ＢＨＪ太陽電池１０の光電変換効率を向上させることができる。
【０１２０】
以上の通り、本実施形態に係るナノグラフェンポリマーは、π電子雲の広がりが大きいπ共役系ポリマーからなるため、吸光係数が大きい。また、長波長（近赤外側）の光が良好に吸収されるようになり、太陽光の利用効率が向上する。さらに、バンドギャップＥｇが小さく、ＨＯＭＯのエネルギー準位が低い。すなわち、ＬＵＭＯのエネルギー準位が、ＰＣＢＭのＬＵＭＯのエネルギー準位に近い。
【０１２１】
このため、ナノグラフェンポリマーをドナー、ＰＣＢＭをアクセプタとしたＢＨＪ太陽電池１０では、励起子３２が活発に生成される。また、開放電圧Ｖｏｃが大きくなる。従って、光電変換効率を良好に向上させることができる。
【０１２２】
なお、本発明は、上記した実施形態に特に限定されるものではなく、その要旨を逸脱しない範囲で種々の変形が可能である。
【０１２３】
例えば、上記した実施形態では、光電変換層１６にドナーとアクセプタが混在するＢＨＪ太陽電池１０を例示して説明している。しかしながら、ナノグラフェンポリマー（光電変換材料）は、ドナーからなる層と、アクセプタからなる層とが個別に形成された光電変換層を有する平面ヘテロ接合型の有機薄膜太陽電池に用いることもできる。この場合、ドナーからなる層を、ナノグラフェンポリマーから形成するようにすればよい。
【０１２４】
また、この実施形態では、ナノグラフェンポリマーを有機薄膜太陽電池のドナーとして用いる例について説明したが、特にこれに限定されるものではない。ナノグラフェンポリマーを有機薄膜太陽電池のアクセプタとして採用することも可能である。
【０１２５】
さらに、ナノグラフェンポリマーの用途は、有機薄膜太陽電池の光電変換層１６に限定されるものではない。例えば、光センサに採用することも可能である。
【符号の説明】
【０１２６】
１０…バルクヘテロ接合型有機薄膜太陽電池  １２…透明電極
１４…正孔輸送層                          １６…光電変換層
１８…裏面電極                            ２４…正孔
２６…ドナードメイン                      ２８…アクセプタドメイン
３０…電子                                ３２…励起子
【図１】
2015030804.tif 000048
【図２】
2015030804.tif 000049
【図３】
2015030804.tif 000050
【図４】
2015030804.tif 000051
【図５】
2015030804.tif 000052
【図６】
2015030804.tif 000053
【図７】
2015030804.tif 000054
【図８】
2015030804.tif 000055
【図９】
2015030804.tif 000056